(57)【要約】【課題】ホルムアルデヒドの拡散を抑制ホルムアルデヒドの拡散を抑制しつつ、更に、性能の向上を実現した、無機繊維体の提供。【解決手段】ロックウールと、前記ロックウールを構成する繊維同士を結合するバインダー組成物と、を含む無機繊維体であって、前記バインダー組成物は、アクリル樹脂を主成分とし、角周波数５．８ｓ−１、温度２５℃にて測定された複素粘度が１．０×１０５Ｐａ・ｓ以下であることを特徴とする。【選択図】図１
2015067929.tif 000002
【特許請求の範囲】
【請求項１】
ロックウールと、前記ロックウールを構成する繊維同士を結合するバインダー組成物と、を含む無機繊維体であって、
前記バインダー組成物は、アクリル樹脂を主成分とし、角周波数５．８ｓ−１、温度２５℃にて測定された複素粘度が１．０×１０５Ｐａ・ｓ以下である、
ことを特徴とする無機繊維体。
【請求項２】
ロックウールと、前記ロックウールを構成する繊維同士を結合する、アクリル樹脂を主成分とするバインダー組成物と、を含み、
圧縮率８０％で圧縮したときの、復元率が６７％以上である、
ことを特徴とする無機繊維体。
【請求項３】
ロックウールを構成する繊維の表面に、前記繊維同士を結合するバインダー組成物を付着させる工程を含み、
前記バインダー組成物は、アクリル樹脂を主成分とし、角周波数５．８ｓ−１、温度２５℃にて測定された複素粘度が１．０×１０５Ｐａ・ｓ以下である、
ことを特徴とする無機繊維体の製造方法。
【発明の詳細な説明】
【技術分野】
【０００１】
本発明は、無機繊維体に関する。
【背景技術】
【０００２】
例えば、特許文献１には、繊維径が１〜３μｍのロックウールを５０質量％以上の割合で含む無機繊維を、熱硬化性樹脂を含有するバインダーによりマット状に成形してなる成形体を備え、ホルムアルデヒド捕集剤を含有することを特徴とする自動車用吸音断熱材成形体について開示がされている。
【０００３】
また、特許文献２には、イミダゾリウム塩を、ポリイソシアネート化合物と反応させてなる自己乳化型イソシアネート化合物を含有する、無機繊維用ポリウレタン系接着剤について開示がされている。
【０００４】
また、特許文献３には、ミネラルウール製造用の、アクリルまたはアクリレートポリマーをベースとするホルムアルデヒドフリーの水性サイズ剤のための添加剤としてのグリセロールの使用方法であって、サイズ剤を架橋した後に得られるミネラルウールをベースとする製品のエージング耐性を改善するための使用方法について開示がされている。
【先行技術文献】
【特許文献】
【０００５】
【特許文献１】特開２００４−２９９５３０号公報
【特許文献２】特開２０１１−０２６４４７号公報
【特許文献３】特表２００７−５３８１６７号公報
【発明の概要】
【発明が解決しようとする課題】
【０００６】
住宅用断熱材、吸音材、耐火被覆材等に使用される無機繊維体は、省エネルギーの観点から断熱性、ホルムアルデヒドの拡散の観点から安全性等の性能が求められる。また、無機繊維体をグラスウールで構成する場合、無機繊維体を構成するグラスウール同士を結合させるバインダー組成物は、フェノール樹脂を含むことが一般的である。
【０００７】
ここで、フェノール樹脂はフェノールとホルムアルデヒドを原料とした熱硬化性樹脂であり、フェノール樹脂がバインダー組成物として用いられた無機繊維体は、該無機繊維体からのホルムアルデヒドの拡散が懸念される。すなわち、住宅用断熱材として使用された場合、フェノール樹脂がバインダー組成物として用いられた無機繊維体は、安全性の観点から懸念を有するものである。
【０００８】
バインダー組成物は、ホルムアルデヒドの拡散の観点から、ウレタン樹脂を主成分とするもの、アクリル樹脂を主成分とするもの等が考えられる。複数のロックウールと、ウレタン樹脂若しくはアクリル樹脂等を主成分とするバインダー組成物と、を含む無機繊維体は、断熱性、安全性（ホルムアルデヒドの拡散がない）の観点から優れた性能を有するものであった。
【０００９】
しかしながら、無機繊維体を構成する無機繊維をロックウールとすることによって、特有の問題を有することがわかった。
【００１０】
住宅用断熱材に使用される無機繊維体は、非常に嵩高いものであるため、通常輸送の際には、外圧を加えて圧縮し、使用の際（住宅用断熱材として施工の際）に圧縮を復元させて使用することが一般的である。
【００１１】
ここで、ロックウールにて構成される無機繊維体に、既知の熱硬化性樹脂であるウレタン樹脂等をバインダー組成物として用いた場合、圧縮の復元する程度（圧縮復元率）が小さく、満足するものではなかった。
【００１２】
上記問題を解決するにあたり発明者らは更なる研究をおこなった結果、本発明に至った。
【００１３】
本発明は、ホルムアルデヒドの拡散を抑制しつつ、更に、性能の向上を実現した、無機繊維体の提供することを目的の一つとする。また、本発明の前記ならびにその他の目的と新規な特徴は、本明細書の記述によって明らかにする。
【課題を解決するための手段】
【００１４】
上記課題を解決するための本発明の一実施形態に係る無機繊維体は、ロックウールと、前記ロックウールを構成する繊維同士を結合するバインダー組成物と、を含む無機繊維体であって、前記バインダー組成物は、アクリル樹脂を主成分とし、角周波数５．８ｓ−１、温度２５℃にて測定された複素粘度が１．０×１０５Ｐａ・ｓ以下であることを特徴とする。
【００１５】
また、本発明の他の実施形態に係る無機繊維体は、ロックウールと、前記ロックウールを構成する繊維同士を結合する、アクリル樹脂を主成分とするバインダー組成物と、を含み、圧縮率８０％で圧縮したときの、復元率が６７％以上であることを特徴とする。
【００１６】
また、本発明の一実施形態に係る無機繊維体の製造方法は、ロックウールを構成する繊維の表面に、前記繊維同士を結合するバインダー組成物を付着させる工程を含み、前記バインダー組成物は、アクリル樹脂を主成分とし、角周波数５．８ｓ−１、温度２５℃にて測定された複素粘度が１．０×１０５Ｐａ・ｓ以下であることを特徴とする。
【発明の効果】
【００１７】
本発明によれば、ホルムアルデヒドの拡散を抑制しつつ、更に、性能の向上を実現した、無機繊維体が提供される。
【図面の簡単な説明】
【００１８】
【図１】バインダー成分に主成分として含まれるアクリル樹脂の複素粘度と、無機繊維体の復元率と、の関係を示す図である。
【図２Ａ】温度２５℃において角周波を０．１〜１００ｓ−１に変化させた場合の、バインダー組成物Ａの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。
【図２Ｂ】温度２５℃において角周波を０．１〜１００ｓ−１に変化させた場合の、バインダー組成物Ａの貯蔵弾性率Ｇ´、損失弾性率Ｇ´´、及び、Ｇ´、Ｇ´´の測定値に基づいて算出される複素粘度η＊（Ｐａ・ｓ）を示す図である。
【図３Ａ】温度２５℃において角周波を０．１〜１００ｓ−１に変化させた場合の、バインダー組成物Ｂの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。
【図３Ｂ】温度２５℃において角周波を０．１〜１００ｓ−１に変化させた場合の、バインダー組成物Ｂの貯蔵弾性率Ｇ´、損失弾性率Ｇ´´、及び、Ｇ´、Ｇ´´の測定値に基づいて算出される複素粘度η＊（Ｐａ・ｓ）を示す図である。
【図４Ａ】温度２５℃において角周波を０．１〜１００ｓ−１に変化させた場合の、バインダー組成物Ｃの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。
【図４Ｂ】温度２５℃において角周波を０．１〜１００ｓ−１に変化させた場合の、バインダー組成物Ｃの貯蔵弾性率Ｇ´、損失弾性率Ｇ´´、及び、Ｇ´、Ｇ´´の測定値に基づいて算出される複素粘度η＊（Ｐａ・ｓ）を示す図である。
【図５Ａ】温度２５℃において角周波を０．１〜１００ｓ−１に変化させた場合の、バインダー組成物Ｄの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。
【図５Ｂ】温度２５℃において角周波を０．１〜１００ｓ−１に変化させた場合の、バインダー組成物Ｄの貯蔵弾性率Ｇ´、損失弾性率Ｇ´´、及び、Ｇ´、Ｇ´´の測定値に基づいて算出される複素粘度η＊（Ｐａ・ｓ）を示す図である。
【発明を実施するための形態】
【００１９】
本発明に係る無機繊維体は、例えば、住宅用断熱材、吸音材、耐火被覆材等に使用される。住宅用断熱材に使用される無機繊維体は、省エネルギーの観点から断熱性、ホルムアルデヒドの拡散の観点から安全性等の性能が求められる。断熱性に関しては、次世代省エネ基準を満たす一つの指標として、熱抵抗値が２．２ｍ２・Ｋ／Ｗ以上であることが設定されている。
【００２０】
この点、無機繊維体を構成する無機繊維をロックウールとしたものは、現在住宅用断熱材に一般的に用いられているグラスウール１０Ｋを使用した無機繊維体と比較して、高い熱抵抗値が得られることから、住宅用断熱材への更なる展開が期待されている。
【００２１】
また、無機繊維体をグラスウールで構成する場合、無機繊維体を構成するグラスウール同士を結合させるバインダー組成物は、フェノール樹脂を含むことが一般的である。ここで、フェノール樹脂はフェノールとホルムアルデヒドを原料とした熱硬化性樹脂であり、フェノール樹脂がバインダー組成物として用いられた無機繊維体は、該無機繊維体からのホルムアルデヒドの拡散が懸念される。
【００２２】
すなわち、住宅用断熱材として使用された場合、フェノール樹脂がバインダー組成物として用いられた無機繊維体は、安全性の観点から懸念を有するものである。
【００２３】
発明者らは、上記を鑑み住宅用断熱材に使用され得る無機繊維体について鋭利研究を行った。まず発明者らはロックウールを、断熱性の観点から無機繊維体を構成する無機繊維として採用し、ロックウール同士を結合させるバインダー組成物について検討を行った。
【００２４】
バインダー組成物は、ホルムアルデヒドの拡散の観点から、アクリル樹脂を主成分とするものが考えられる。複数のロックウールと、アクリル樹脂を主成分とするバインダー組成物と、を含む無機繊維体は、断熱性、安全性（ホルムアルデヒドの拡散がない）の観点から優れた性能を有するものであった。
【００２５】
しかしながら、複数のロックウールと、アクリル樹脂を主成分とするバインダー組成物と、を含む無機繊維体は、無機繊維をロックウールとすることによって、特有の問題を有することがわかった。
【００２６】
住宅用断熱材に使用される無機繊維体は、非常に嵩高いものであるため、通常輸送の際には、外圧を加えて圧縮し、使用の際（住宅用断熱材として施工の際）に圧縮を復元させて使用することが一般的である。
【００２７】
ここで、ここで、ロックウールにて構成される無機繊維体に、既知の熱硬化性樹脂であるウレタン樹脂等をバインダー組成物として用いた場合、圧縮の復元する程度（圧縮復元率）が小さく、満足するものではなかった。
【００２８】
発明者らは、既知のバインダー組成物が、ロックウールにて構成される無機繊維体に、そのまま適用することが、圧縮復元率の観点から難しいことの理由として、ロックウールが短繊維（例えば、繊維長が１ｍｍ以下）であること、それに伴って無機繊維体を構成する繊維同士がバインダー組成物によって結合される結合点が多いことに着目した。
【００２９】
すなわち、ロックウールは、グラスウール等と比較しても、繊維自体が外部から力が加えられることによって折れやすく、また多くの結合点にて固定されていることによって、圧縮された際の、外部からの力を吸収若しくは逃がすことができず、結果、無機繊維体の構造が壊れ、圧縮復元率の低下につながっているのではないかと考えた。
【００３０】
したがって、発明者らは、ロックウールにて構成される無機繊維体が外部から力が加えられて圧縮された場合、ロックウールを構成する繊維同士を結合するバインダー組成物が、該外部からの力を緩衝する役割を果たすことによって、高い圧縮復元率等の性能向上を実現することができないかと考えた。
【００３１】
本発明に係る無機繊維体は、ロックウールと、前記ロックウールを構成する繊維同士を結合するバインダー組成物と、を含む無機繊維体であって、前記バインダー組成物は、アクリル樹脂を主成分とし、角周波数５．８ｓ−１、温度２５℃にて測定された複素粘度が１．０×１０５Ｐａ・ｓ以下であることを特徴とするものである。
【００３２】
また、無機繊維体は、ロックウールと、前記ロックウールを構成する繊維同士を結合するバインダー組成物と、を含む無機繊維体であって、前記バインダー組成物は、アクリル樹脂を主成分とし、角周波数５．８ｓ−１、温度２５℃にて測定された複素粘度が７．５×１０４Ｐａ・ｓ以下であることは好適であり、５．０×１０４Ｐａ・ｓ以下であることは更に好適であり、４．５×１０４Ｐａ・ｓ以下であることは特に好適である。
【００３３】
また、本発明に係る無機繊維体は、ロックウールと、前記ロックウールを構成する繊維同士を結合する、アクリル樹脂を主成分とするバインダー組成物と、を含み、圧縮率８０％で圧縮したときの、復元率が６７％以上であることを特徴とする。
【００３４】
また、無機繊維体は、ロックウールと、前記ロックウールを構成する繊維同士を結合する、アクリル樹脂を主成分とするバインダー組成物と、を含み、圧縮率８０％で圧縮したときの、復元率が６８％以上であることは好適であり、復元率が６９％以上であることは特に好適である。
【００３５】
本発明におけるロックウールは、例えば、高炉スラグ、電気炉スラグ等の各種冶金スラグ、玄武岩、輝緑岩等の天然岩石、及び各種冶金スラグと天然岩石との混合物を、キュポラや電気炉で１５００〜１６００℃の高温で溶解し、遠心力若しくは加圧気体又はこれら両方を用いて製綿して得られる無機繊維（人造鉱物繊維）によって構成されている。
【００３６】
また、ロックウールを構成する繊維は、組成中にＳｉＯ２、ＦｅＯ＋Ｆｅ２Ｏ３、ＣａＯ、ＭｇＯ等を含むこととしてもよい。また、ロックウールを構成する繊維の組成は、ＳｉＯ２３５〜４５重量％、ＣａＯ３０〜４０重量％、ＭｇＯ３〜６重量％、ＦｅＯ＋Ｆｅ２Ｏ３０．１〜３重量％であることとしてもよい。
【００３７】
また、ロックウールを構成する繊維は、短繊維である。具体的には、ロックウールを構成する繊維の繊維長は、１ｍｍ以下であることとしてもよい。
【００３８】
また、ロックウールを構成する繊維の平均繊維径は、１〜１０μｍであることとしてもよい。また、ロックウールの平均繊維径が４〜５μｍであることは好ましい。ロックウールの平均繊維径が１μｍ未満であると、人体に吸引されたときに健康被害を引き起こす可能性があるため好ましくない。また、平均繊維径が１０μｍを越えると、ロックウール自体の柔軟性が失われて強度が脆くなるため好ましくない。
【００３９】
また、本発明におけるバインダー組成物は、ロックウールを構成する繊維同士を結合させるものである。バインダー組成物は、有機化合物を含有し、ロックウールを構成する複数の繊維同士を固着して結合させる。すなわち、本発明におけるバインダー組成物は、ロックウールを構成する複数の繊維同士を固着して結合させることとしてもよい。
【００４０】
また、本発明におけるバインダー組成物は、アクリル樹脂を主成分とするものである。また、本発明におけるバインダー組成物は、該バインダー組成物中にアクリル樹脂を５０ｗｔ％以上含有するものであることとしてもよい。また、本発明におけるバインダー組成物は、該バインダー組成物中にアクリル樹脂を７０ｗｔ％以上含有することとしてもよいし、９０ｗｔ％以上含有することとしてもよい。
【００４１】
また、本発明におけるバインダー組成物に含まれるアクリル樹脂を生成する原料において、ホルムアルデヒドを含まないものである。このようにすることによって、バインダー組成物をフェノール樹脂のみで構成されているものと比較して、無機繊維体からのホルムアルデヒドの拡散が抑制されることとなる。
【００４２】
また、本発明におけるバインダー組成物は、フェノール樹脂を含まないこととしてもよい。これにより無機繊維体において、フェノール樹脂に由来するホルムアルデヒドの拡散はゼロとなる。また、本発明におけるバインダー組成物は、ホルムアルデヒドを原料として合成される樹脂成分を含まないこととしてもよい。これにより、無機繊維体において、バインダー組成物に由来するホルムアルデヒドの拡散はゼロとなる。また、本発明におけるバインダー組成物は、アクリル樹脂のみからなることとしてもよい。
【００４３】
また、本発明における無機繊維体において、上記説明を行ったバインダー組成物は、０．５〜５ｗｔ％含まれることとしてもよいし、１〜３ｗｔ％含まれることは好ましく、１．５〜２．５ｗｔ％含まれることは特に好ましい。
【００４４】
次に、複素粘度について説明を行う。本発明における複素粘度は、粘弾性測定装置を用いて測定された、動的せん断貯蔵弾性率Ｇ´、動的せん断損失弾性率Ｇ´´の値に基づいて算出されたものである。
【００４５】
より具体的に説明を行うと、動的せん断貯蔵弾性率Ｇ´、動的せん断損失弾性率Ｇ´´は、樹脂バインダーを厚さ１ｍｍ、φ１２ｍｍのサイズとした試験体を、粘弾性測定装置（Ａｎｔｏｎ−Ｐａａｒ社製、ＭＣＲ−３０１）にセットし、角周波数５．８Ｈｚ、温度２５℃、ひずみ０．１％の条件にて測定した。なお、上記測定において、測定子として、パラレルプレート（φ１２ｍｍ）を用いた。
【００４６】
そして、上記測定によって得られた動的せん断貯蔵弾性率Ｇ´、動的せん断損失弾性率Ｇ´´の測定値に基づいて、損失正弦ｔａｎδ、複素粘度η＊（Ｐａ・ｓ）は算出される。
【００４７】
ここで、損失正弦ｔａｎδとは、下記式（１）によって求められる。
損失正弦ｔａｎδ＝損失弾性率Ｇ´´／貯蔵弾性率Ｇ´  ・・・（１）
【００４８】
また、複素粘度η＊（Ｐａ・ｓ）とは、下記式（２）によって求められる。
複素粘度η＊（Ｐａ・ｓ）＝√｛（Ｇ´）２＋（Ｇ´´）２｝／角周波数ω  ・・・（２）
【００４９】
本発明のバインダー組成物は、アクリル樹脂を主成分として、角周波数５．８ｓ−１、温度２５℃にて測定された複素粘度が１．０×１０５Ｐａ・ｓ以下である。なお、本発明のバインダー組成物の複素粘度の下限値は、特に規定はないが例えば、角周波数５．８ｓ−１、温度２５℃にて測定された複素粘度が１．０×１０２Ｐａ・ｓ以上であることとしてもよい。
【００５０】
また、バインダー組成物の、動的せん断貯蔵弾性率Ｇ´及び動的せん断損失弾性率Ｇ´´は、下記（３）、（４）の式を満たすこととしてもよい。
Ｇ´（０．１〜１００ｓ−１）＜１．０×１０６Ｐａ    ・・・（３）
Ｇ´´（０．１〜１００ｓ−１）＜１．０×１０６Ｐａ    ・・・（４）
【００５１】
但し、式（３）におけるＧ´は、角周波数０．１〜１００ｓ−１の範囲、２５℃におけるバインダー組成物の、動的せん断貯蔵弾性率Ｇ´を示す。また、式（４）におけるＧ´´は、角周波数０．１〜１００ｓ−１の範囲、２５℃におけるバインダー組成物の、動的せん断損失弾性率Ｇ´´を示す。
【００５２】
動的せん断貯蔵弾性率Ｇ´及び動的せん断損失弾性率Ｇ´´が、上記（３）、（４）を満たすバインダー組成物が無機繊維体に適用された場合、本発明の効果を更に高めることとなる。
【００５３】
また、本発明における復元率は、圧縮復元試験によって得られたものである。より具体的に説明を行うと、無機繊維体を６０ｍｍ×６０ｍｍ×厚さ約５０ｍｍのサイズとした試験体を、圧縮復元試験装置（島津製作所社製  オートグラフＡＧ−５０ｋＮＧ）にセットし、２０ｍｍ／ｍｉｎの速度で厚さ方向に、初期厚さ（Ｘ）の８０％となるまで圧縮した。そして、圧縮した試験体を１時間放置した後、再度厚さ（Ｙ）を測定した。
【００５４】
復元率は、復元後厚さ（Ｙ）と初期厚さ（Ｘ）の割合、すなわち、
復元率＝１００×復元後厚さ（Ｙ）／初期厚さ（Ｘ）にて算出した。
【００５５】
図１は、バインダー組成物の複素粘度と、無機繊維体の復元率と、の関係を示す図である。なお、図１中に示される、無機繊維体１乃至４については後に詳細に説明を行う。
【００５６】
図１に示されるように、ロックウールと、前記ロックウールを構成する繊維同士を結合するバインダー組成物と、を含む無機繊維体であって、バインダー組成物は、アクリル樹脂を主成分とし、角周波数５．８ｓ−１、温度２５℃にて測定された複素粘度が１．０×１０５Ｐａ・ｓ以下である場合、該無機繊維体は、圧縮率８０％で圧縮したときの、復元率が６７％以上である。
【００５７】
また、図１には、複素粘度が、１．０×１０５Ｐａ・ｓ以下である場合、圧縮率８０％で圧縮したときの復元率が、６７％の値を境に、急激に上昇していることが示されている。
【００５８】
次に、本発明の無機繊維体の製造方法について下記に説明を行う。本発明の無機繊維体の製造方法は、ロックウールを構成する繊維の表面に、前記繊維同士を結合するバインダー組成物を付着させる工程を含み、前記バインダー組成物は、アクリル樹脂を主成分とし、角周波数５．８ｓ−１、温度２５℃にて測定された複素粘度が１．０×１０５Ｐａ・ｓ以下であることを特徴とするものである。
【００５９】
また、ロックウールを構成する繊維の表面に、前記繊維同士を結合するバインダー組成物を付着させる工程は、バインダー組成物を固形分として含む溶液を、ロックウールを構成する繊維の表面に塗布し、その後、該溶液に含まれる溶媒を取り除き、バインダー組成物を、ロックウールを構成する繊維の表面に付着させる工程とすることとしてもよい。
【００６０】
この場合、バインダー組成物を固形分として含む溶液は、該バインダー組成物を１ｗｔ％〜５０ｗｔ％含有することとしてもよい。また、溶液に含まれる溶媒は、水であることとしてもよいし、石油系溶剤であることとしてもよいし、水溶性有機溶剤であることとしてもよい。
【００６１】
そして、バインダー組成物が表面に付着した複数の繊維で構成されるロックウールを、所定の形状にすることによって、本発明の無機繊維体は製造される。無機繊維体の形状としては特に限定はされないが、例えば、マット状、シート状、粒状等が挙げられる。
【００６２】
また、本発明の無機繊維体は、マット状であることとしてもよい。すなわち、本発明の無機繊維体の製造方法は、バインダー組成物が表面に付着した複数の繊維で構成されるロックウールを、マット状に形成する工程を含むこととしてもよい。
【００６３】
また、本発明の無機繊維体は、嵩密度が２０ｋｇ／ｍ３以上の無機繊維体であることとしてもよい。嵩密度が２０ｋｇ／ｍ３以上の無機繊維体である場合、無機繊維体の断熱性能を高めるという効果を奏する。
【実施例】
【００６４】
［実施例１］
図１に示される無機繊維体１について説明を行う。無機繊維体１は、ロックウールと、ロックウールを構成する繊維同士を結合するバインダー組成物と、を含む無機繊維体である。
【００６５】
無機繊維体１に含有されるバインダー組成物Ａは、アクリル樹脂ＤＩＣ社製ボンコートＲ３３６０（以下、アクリル樹脂Ａと呼ぶ）からなるものであり、バインダー組成物Ａ（すなわちアクリル樹脂Ａ）は、ロックウールを構成する繊維の表面に付着し、該繊維同士を結合している。また、無機繊維体１にバインダー組成物Ａは２ｗｔ％含有されている。
【００６６】
バインダー組成物Ａの複素粘度（角周波数５．８ｓ−１、温度２５℃）を前述の方法によって測定したところ、４．１×１０４（Ｐａ・ｓ）であり、１．０×１０５Ｐａ・ｓ以下であった。
【００６７】
図２Ａは、温度２５℃において角周波を０．１〜１００ｓ−１に変化させた場合の、バインダー組成物Ａの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。また、図２Ｂは、温度２５℃において角周波を０．１〜１００ｓ−１に変化させた場合の、バインダー組成物Ａの貯蔵弾性率Ｇ´、損失弾性率Ｇ´´、及び、Ｇ´、Ｇ´´の測定値に基づいて算出される複素粘度η＊（Ｐａ・ｓ）を示す図である。
【００６８】
温度２５℃において角周波を０．１〜１００ｓ−１に変化させたときのバインダー組成物Ａの貯蔵弾性率Ｇ´、損失弾性率Ｇ´´の測定値は、角周波数のいずれにおいても１．０×１０６Ｐａ以下であった。
【００６９】
無機繊維体１の、圧縮率８０％で圧縮したときの復元率を、前述の方法にて測定したところ、６９％であり、高い圧縮復元率が実現されている。
【００７０】
［実施例２］
図１に示される無機繊維体２について説明を行う。無機繊維体２は、ロックウールと、ロックウールを構成する繊維同士を結合するバインダー組成物と、を含む無機繊維体である。
【００７１】
無機繊維体２に含有されるバインダー組成物Ｂは、アクリル樹脂ＤＩＣ社製ボンコートＡＢ８８６（以下、アクリル樹脂Ｂと呼ぶ）からなるものであり、バインダー組成物Ｂ（すなわちアクリル樹脂Ｂ）は、ロックウールを構成する繊維の表面に付着し、該繊維同士を結合している。また、無機繊維体２にバインダー組成物Ｂは２ｗｔ％含有されている。
【００７２】
バインダー組成物Ｂの複素粘度（角周波数５．８ｓ−１、温度２５℃）を前述の方法によって測定したところ、３．２×１０４（Ｐａ・ｓ）であり、１．０×１０５Ｐａ・ｓ以下であった。
【００７３】
図３Ａは、温度２５℃において角周波を０．１〜１００ｓ−１に変化させた場合の、バインダー組成物Ｂの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。また、図３Ｂは、温度２５℃において角周波を０．１〜１００ｓ−１に変化させた場合の、バインダー組成物Ｂの貯蔵弾性率Ｇ´、損失弾性率Ｇ´´、及び、Ｇ´、Ｇ´´の測定値に基づいて算出される複素粘度η＊（Ｐａ・ｓ）を示す図である。
【００７４】
温度２５℃において角周波を０．１〜１００ｓ−１に変化させたときのバインダー組成物Ｂの貯蔵弾性率Ｇ´、損失弾性率Ｇ´´の測定値は、角周波数のいずれにおいても１．０×１０６Ｐａ以下であった。
【００７５】
無機繊維体２の、圧縮率８０％で圧縮したときの復元率を、前述の方法にて測定したところ、７３％であり、高い圧縮復元率が実現されている。
【００７６】
［比較例１］
図１に示される無機繊維体３について説明を行う。無機繊維体３は、ロックウールと、ロックウールを構成する繊維同士を結合するバインダー組成物と、を含む無機繊維体である。
【００７７】
無機繊維体３に含有されるバインダー組成物Ｃは、アクリル樹脂ＤＩＣ社製ボンコートＥＤ８５Ｅ（以下、アクリル樹脂Ｃと呼ぶ）からなるものであり、バインダー組成物Ｃ（すなわちアクリル樹脂Ｃ）は、ロックウールを構成する繊維の表面に付着し、該繊維同士を結合している。また、無機繊維体３にバインダー組成物Ｃは２ｗｔ％含有されている。
【００７８】
バインダー組成物Ｃの複素粘度（角周波数５．８ｓ−１、温度２５℃）を前述の方法によって測定したところ、２．８×１０７（Ｐａ・ｓ）であり、１．０×１０５Ｐａ・ｓを超えるものであった。
【００７９】
図４Ａは、温度２５℃において角周波を０．１〜１００ｓ−１に変化させた場合の、バインダー組成物Ｃの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。また、図４Ｂは、温度２５℃において角周波を０．１〜１００ｓ−１に変化させた場合の、バインダー組成物Ｃの貯蔵弾性率Ｇ´、損失弾性率Ｇ´´、及び、Ｇ´、Ｇ´´の測定値に基づいて算出される複素粘度η＊（Ｐａ・ｓ）を示す図である。
【００８０】
温度２５℃において角周波を０．１〜１００ｓ−１に変化させたときのバインダー組成物Ｃの貯蔵弾性率Ｇ´、損失弾性率Ｇ´´の測定値は、角周波数のいずれにおいても１．０×１０６Ｐａを超えるものであった。
【００８１】
無機繊維体３の、圧縮率８０％で圧縮したときの復元率を、前述の方法にて測定したところ、６５％であった。
【００８２】
［比較例２］
図１に示される無機繊維体４について説明を行う。無機繊維体４は、ロックウールと、ロックウールを構成する繊維同士を結合するバインダー組成物と、を含む無機繊維体である。
【００８３】
無機繊維体４に含有されるバインダー組成物Ｄは、アクリル樹脂ＤＩＣ社製ボンコートＡＣ５０１（以下、アクリル樹脂Ｄと呼ぶ）からなるものであり、バインダー組成物Ｄ（すなわちアクリル樹脂Ｄ）は、ロックウールを構成する繊維の表面に付着し、該繊維同士を結合している。また、無機繊維体４にバインダー組成物Ｄは２ｗｔ％含有されている。
【００８４】
バインダー組成物Ｄの複素粘度（角周波数５．８ｓ−１、温度２５℃）を前述の方法によって測定したところ、３．６×１０５（Ｐａ・ｓ）であり、１．０×１０５Ｐａ・ｓを超えるものであった。
【００８５】
図５Ａは、温度２５℃において角周波を０．１〜１００ｓ−１に変化させた場合の、バインダー組成物Ｄの貯蔵弾性率Ｇ´（Ｐａ）、損失弾性率Ｇ´´（Ｐａ）、損失正弦ｔａｎδ及び複素粘度η＊の（Ｐａ・ｓ）関係を示す図である。また、図５Ｂは、温度２５℃において角周波を０．１〜１００ｓ−１に変化させた場合の、バインダー組成物Ｄの貯蔵弾性率Ｇ´、損失弾性率Ｇ´´、及び、Ｇ´、Ｇ´´の測定値に基づいて算出される複素粘度η＊（Ｐａ・ｓ）を示す図である。
【００８６】
温度２５℃において角周波を０．１〜１００ｓ−１に変化させたときのバインダー組成物Ｄの貯蔵弾性率Ｇ´、損失弾性率Ｇ´´の測定値は、図５Ｂに示されるように、角周波数一部において１．０×１０６Ｐａを超えるものであった。
【００８７】
無機繊維体４の、圧縮率８０％で圧縮したときの復元率を、前述の方法にて測定したところ、６６％であった。
【図１】
2015067929.tif 000003
【図２Ａ】
2015067929.tif 000004
【図２Ｂ】
2015067929.tif 000005
【図３Ａ】
2015067929.tif 000006
【図３Ｂ】
2015067929.tif 000007
【図４Ａ】
2015067929.tif 000008
【図４Ｂ】
2015067929.tif 000009
【図５Ａ】
2015067929.tif 000010
【図５Ｂ】
2015067929.tif 000011